1 . 실시 예 2 의 제거 모듈 에 , 상기 코팅 조성물 1 을 도장 용 공 압 스프레이 를 이용 하 여 도포 하 고 상온 에서 경화 시켜 오염 방지 코팅 층 을 형성 하 는 과정 을 총 5 회 걸쳐 실시 하 고 , 각 회 종료 시 에 태양 전지 모듈 의 출력 을 측정 하 여 그 결과 를 표 3 에 나타내 었 다 . 또한 , 각 회 종료 시 에 오염 방지 코팅 층 의 반사광 색상 이 청색 을 나타내 는지 확인 하 였으며 반사광 색상 이 청색 일 때 오염 방지 코팅 층 의 두께 를 확인 하 였 다 .